(57)【要約】  良好に制御された構造的特徴を有する飽和炭化水素混合物を調製する固有のプロセスを本明細書にて提供する。これは、自動車のエンジンオイルに関するより厳格な環境規制および燃費規制によって推進された性能要件に取り組むものである。このプロセスにより、−３５℃でのＣＣＳ粘度（ＡＳＴＭ  Ｄ５３２９）とＮｏａｃｋ揮発度（ＡＳＴＭ  Ｄ５８００）との、驚くような関係を有する組成物を常に提供するよう制御された炭化水素分子の分枝鎖特徴が可能となる。このプロセスは、特定のオレフィン系供給原料を提供することと、ＢＦ３触媒の存在下にてオリゴマー化することと、貴金属を含浸させた、１０員環ゼオライト触媒の存在下にて水素異性化させることと、を含む。
2022500508.tif 000002
【特許請求の範囲】
【請求項１】
ベースストックを調製するプロセスであって、
（ｉ）４０重量％未満の分岐オレフィン、および４０重量％超のアルファオレフィンを含む、Ｃ１４〜Ｃ２０オレフィンを含むオレフィン系供給原料を提供することと、
（ｉｉ）２７〜３５の分枝近接度を有する飽和二量体中間体を生じさせる、２０〜６０℃の範囲である反応温度にて、三フッ化ホウ素触媒の存在下で前記オレフィン系供給原料をオリゴマー化することと、
（ｉｉｉ）貴金属を含浸させた、１０員環を有する一次元ゼオライト触媒の存在下にて、工程（ｉｉ）から得られた前記オリゴマー化生成物を水素異性化し、ＢＰ／ＢＩ≧−０．６０３７（分子あたりの内部アルキル分枝）＋２．０および分子あたり平均で０．３〜１．５の５＋メチル分枝を有する、Ｃ２８＋生成物を得ることと、を含む、プロセス。
【請求項２】
前記オレフィン系供給原料が５０重量％超のアルファオレフィンを含む、請求項１に記載のプロセス。
【請求項３】
前記オレフィン系供給原料が８重量％未満の分岐オレフィンを含む、請求項２に記載のプロセス。
【請求項４】
前記オレフィン系供給原料が７０重量％超のアルファオレフィンを含む、請求項１に記載のプロセス。
【請求項５】
オリゴマー化が、三フッ化ホウ素オリゴマー化触媒、アルコール助触媒、およびエステル助触媒を用いて実施される、請求項２に記載のプロセス。
【請求項６】
前記オリゴマー化反応のための前記滞留時間が、６０〜１８０分の範囲である、請求項２に記載のプロセス。
【請求項７】
更なる加工の前に、前記オリゴマー化から生成物を回収することと、前記生成物から未反応の単量体を取り除くことと、を更に含む、請求項２に記載のプロセス。
【請求項８】
取り除かれた前記未反応の単量体が、続くオリゴマー化反応の間、オレフィン系供給原料へとリサイクルされる、請求項７に記載のプロセス。
【請求項９】
前記未反応の単量体を取り除いた前記生成物を水素化し、水素化生成物を生成し、次にこれを水素異性化にかけることと、
前記水素異性化から生成物を回収することと、前記生成物を、４０の最大炭素数を有する９５重量％超の二量体を含む生成物留分と、４２の最小炭素数を有する９５重量％超の三量体およびより高次のオリゴマーを含む生成物留分とに分けることと、を更に含む、請求項７に記載のプロセス。
【請求項１０】
前記未反応の単量体を取り除いた前記生成物を、４０の最大炭素数を有する９５重量％超の二量体を含む生成物留分と、４２の最小炭素数を有する９５重量％超の三量体およびより高次オリゴマー化された化合物を含む生成物留分とに分ける、請求項７に記載のプロセス。
【請求項１１】
前記生成物留分のそれぞれを、個別に水素異性化することを更に含む、請求項１０に記載のプロセス。
【請求項１２】
前記生成物が更に水素化され、かつ前記水素化生成物が、４０の最大炭素数および分枝近接度２８〜３２を有する二量体を含む、請求項７に記載のプロセス。
【請求項１３】
前記水素異性化することが、１００〜８００ｐｓｉｇの圧力、２９０〜３５０℃の範囲である温度、および５００〜３５００ｓｃｆ／ｂｂｌの水素流量の下で実施される、請求項２に記載のプロセス。
【請求項１４】
（ｉ）８重量％未満の分岐単量体オレフィンおよび５０重量％超の単量体アルファオレフィンを含み、前記単量体オレフィンがＣ１４〜Ｃ２０の範囲である炭素数を有する、オレフィン系供給原料を提供することと、
（ｉｉ）２０〜６０℃の範囲である温度にて、ＢｕＯＨおよびＢｕＡｃ共触媒上で、６０〜１８０分間の反応滞留時間で、セミバッチまたは連続撹拌タンクリアクタ中で、（ｉ）の前記オレフィン系供給原料を用いてオリゴマー化反応を行うことと、
（ｉｉｉ）前記オリゴマー化反応から生成物を回収すること、および蒸留により未反応の単量体を取り除くことと、
（ｉｖ）（ｉｉｉ）中の前記蒸留によって回収された生成物を水素化することと、
（ｖ）（ｉｖ）中の前記水素化から生成物を回収することと、貴金属を含浸させた、１０員環を有する一次元ゼオライト触媒上で、１００〜８００ｐｓｉｇの範囲である圧力にて、２９０〜３５０℃の範囲である温度で、および５００〜３５００ｓｃｆ／ｂｂｌの水素流量にて、前記生成物を水素異性化することと、
（ｖｉ）（ｉｉｉ）中で取り除かれた前記未反応の単量体が、その後のオリゴマー化にてリサイクルされることと、
（ｖｉｉ）前記水素異性化された生成物から、二量体と、三量体およびより高次の化合物を分けることを更に含み、前記二量体が、４０の最大炭素数を有する９５重量％以上の二量体を含むことと、を更に含む、
請求項２に記載の、ベースストックを調製するためのプロセス。
【請求項１５】
（ｉ）８重量％未満の分岐単量体オレフィンおよび５０重量％超の単量体アルファオレフィンを含み、前記単量体オレフィンがＣ１４〜Ｃ２０の範囲である炭素数を有する、オレフィン系供給原料を提供することと、
（ｉｉ）２０〜６０℃の範囲である温度で、ＢｕＯＨおよびＢｕＡｃ共触媒上で、６０〜１８０分間の反応滞留時間で、セミバッチまたは連続撹拌タンクリアクタ中で、（ｉ）の前記オレフィン系供給原料を用いてオリゴマー化反応を行うことと、
（ｉｉｉ）前記オリゴマー化反応から生成物を回収すること、および蒸留により未反応の単量体を取り除くことと、
（ｉｖ）（ｉｉｉ）中の前記蒸留により残液生成物を回収することと、貴金属を含浸させた、１０員環を有する一次元ゼオライト触媒上で、１００〜８００ｐｓｉｇの範囲である圧力で、２９０〜３５０℃の範囲である温度で、および５００〜３５００ｓｃｆ／ｂｂｌの水素流量にて、前記生成物を水素異性化することと、を更に含み、
（ｖ）（ｉｉｉ）にて取り除かれた前記未反応の単量体が、その後のオリゴマー化にてリサイクルされることと、
（ｖｉ）前記水素異性化からの生成物の回収と、前記生成物を、Ｃ２８〜Ｃ４０の範囲である炭素数を有する二量体を含む二量体生成物と、４２以上の炭素数を有する化合物を含む三量体およびより高次の化合物生成物とに分けることと、を更に含む、
請求項２に記載の、ベースストックを調製するためのプロセス。
【請求項１６】
（ｉ）８重量％未満の分岐単量体オレフィンおよび５０重量％超の単量体アルファオレフィンを含み、前記単量体オレフィンがＣ１４〜Ｃ２０の範囲である炭素数を有する、オレフィン系供給原料を提供することと、
（ｉｉ）２０〜６０℃の範囲である温度で、ＢｕＯＨおよびＢｕＡｃ共触媒上で、６０〜１８０分間の反応滞留時間で、セミバッチまたは連続撹拌タンクリアクタ中で、（ｉ）の前記オレフィン系供給原料を用いてオリゴマー化反応を行うことと、
（ｉｉｉ）前記オリゴマー化反応から生成物を回収することと、蒸留により未反応の単量体を取り除くことと、
（ｉｖ）（ｉｉｉ）の前記残液蒸留生成物から、二量体と、三量体およびより高次の化合物とを分け、前記二量体生成物が、４０の最大炭素数を有する９５％以上の化合物を含み、かつ前記三量体およびより高次の化合物生成物が、４２以上の炭素数を有する化合物を含むことと、
（ｖ）貴金属を含浸させた、１０員環を有する一次元ゼオライト触媒上で、１００〜８００ｐｓｉｇの範囲である圧力で、２９０〜３５０℃の範囲である温度で、５００〜３５００ｓｃｆ／ｂｂｌの水素流量で、各生成物を個別に水素異性化させることと、を更に含む、請求項２に記載の、ベースストックを調製するためのプロセス。
【発明の詳細な説明】
【技術分野】
【０００１】
プロセスは、固有の組成的な特徴を持ち、かつ優れた低温特性と低揮発性を示す高性能炭化水素混合物を調製するため開発された。
【背景技術】
【０００２】
ベースストックは種々の潤滑油を製造するために一般的に使用されており、自動車用潤滑油、産業用油、タービンオイル、グリース、金属加工流体などを含んでいる。ベースストックはまた、プロセスオイル、ホワイトオイル、および熱転移流体としても使用される。完成した潤滑油は、一般にはベースオイルと添加剤といった２つの成分からなる。ベースオイルは、１つのベースストックまたはベースストックの混合物であり得るが、これはこうした完成した潤滑油においては主要な骨子であり、粘度および粘度指数、揮発性、安定性、および低温での性能といった完成した潤滑油の性能に大きく貢献する。一般には、数種類のベースストックを使用し、個々のベースストックと個々の添加剤の混合物を変更させることで広範囲にわたる種々の完成した潤滑油を製造する。
【０００３】
米国石油協会（ＡＰＩ）は、中の飽和炭化水素の含有量、硫黄レベル、および粘度指数に基づき、ベースストックを５種類のグループに分類している（以下の表１）。グループＩ、ＩＩおよびＩＩＩのベースストックは、大半は、例えばグループＩには溶剤精製、グループＩＩおよびグループＩＩＩには水素化処理などの高価な加工によって原油から誘導される。ある特定のグループＩＩＩのベースストックはまた、ガス流体プロセス（ＧＴＬ）を用いて合成炭化水素流体から製造することも可能であり、これは天然ガス、石炭または他の化石資源から得られる。グループＩＶのベースストックであるポリアルファオレフィン（ＰＡＯ）は、１−デセンなどのアルファオレフィンのオリゴマー化によって製造される。グループＶのベースストックは、グループＩ〜グループＩＶに属さないもの全てを含む。これは例えばナフテン系ベースストック、ポリアルキレングリコール（ＰＡＧ）およびエステルである。大量のベースストックを製造するための供給原料の大半は再利用できない。
【表１】
2022500508.tif 000003
【０００４】
自動車のエンジンオイルは、ベースストックにとって飛び抜けて高い需要である。自動車業界は、以前に比べると排気ガスの低減、より長い排油間隔、そして良好な燃費のための要件を理由として、エンジンオイルについてより厳格な性能基準を定めているところである。特に自動車のＯＥＭ（相手先ブランド製造）は、摩擦損失を低下させ、燃費向上を達成するため、０Ｗ−２０〜０Ｗ−８といった低粘度エンジンオイルの採用を強く要求してきている。０Ｗ−ｘｘのエンジンオイルではグループＩＩでの使用が大きく制限される。これは、グループＩＩのベースストックと混合された配合物は、０Ｗ−ｘｘのエンジンオイル向けの性能基準に合わないからであり、こうした不適合がグループＩＩＩおよびグループＩＶのベースストックに対する需要を増大させることにつながっている。
【０００５】
グループＩＩＩのベースストックは、その大半が水素化分解と触媒脱ロウ法（例えば水素異性化）による減圧軽油（ＶＧＯ）から製造される。グループＩＩＩのベースストックはまた、溶剤精製に起因する粗ロウの触媒脱ロウ法によって、またはガス液化ベースオイル（ＧＴＬ）としても公知である、天然ガスもしくは石炭ベースの未精製の原料を基としたフィッシャー・トロプシュ合成に起因する、ロウの触媒脱ロウ法によって製造され得る。
【０００６】
ＶＧＯからグループＩＩＩのベースストックを製造するプロセスは、米国特許第５，９９３，６４４号および第６，９７４，５３５号にて述べられている。グループＩＩＩのベースストックの沸点分布は、同じ粘度のＰＡＯよりも典型的には高く、このことはＰＡＯよりも高い揮発性の原因となっている。加えて、グループＩＩＩのベースストックは、同等の粘度ではグループＩＶのベースストックよりも高いコールドクランク粘度（すなわちＡＳＴＭ  Ｄ５２９３に従って測定された動的粘度、ＣＣＳ）を典型的には有する。
【０００７】
ＧＴＬベースストック加工は、米国特許第６，４２０，６１８号および第７，２８２，１３４号、ならびに米国特許出願公開第２００８／０１５６６９７号に記載されている。例えば、後者の特許出願公開は、フィッシャー・トロプシュ合成生成物からベースストックを調製するためのプロセスについて記載しており、適切な沸点範囲を有するこれらの生成物の留分は、水素異性化にかけられ、ＧＴＬベースストックを製造する。
【０００８】
ＧＴＬベースストックの構造および特性は、例えば米国特許第６，０９０，９８９号および第７，０８３，７１３号、ならびに米国特許出願公開第２００５／００７７２０８号に記載されている。米国特許出願公開第２００５／００７７２０８号では、最適化された分枝を有する潤滑油のベースストックが記載されている。これはベースストックのコールドフロー特性を向上させるため、分子の中心に向かって集中した状態であるアルキル分枝鎖を有している。とは言え、ＧＴＬベースストックの場合の流動点は、ＰＡＯまたは他の合成炭化水素ベースストックよりも典型的には劣っている。
【０００９】
ＧＴＬベースストックに関する更なる課題は、新しいＧＴＬを製造する設備に関して資金的な要件が法外なほど高いことから商業的な供給が大きく制限されていることである。低コストの天然ガスを利用することもまた、有利にＧＴＬベースストックを製造するために求められている。加えて、ＧＴＬベースストックは広範な沸点分布を有する異性化油から典型的には蒸留されるため、典型的なＰＡＯプロセスによるものと比較した場合、こうしたプロセスにより、望ましい粘度を有するベースストックに対して相対的に低い収率が生じる。以上のような金銭的かつ収率的な制限により、現状ではグループＩＩＩ＋ＧＴＬベースストックのみの製造プラントだけが存在しており、ＧＴＬを用いる配合物は供給連鎖および価格変動のリスクに曝されている。
【００１０】
ポリアルファオレフィン（ＰＡＯ）、またはグループＩＶのベースオイルは、ＡｌＣｌ３、ＢＦ３、またはＢＦ３複合体といったフリーデル・クラフツ触媒の存在下でアルファオレフィンを重合することにより製造される。例えば、１−オクテン、１−デセンおよび１−ドデセンを使用し、広範な範囲の粘度を有するＰＡＯを製造してきた。このＰＡＯは低分子量および１００℃で約２ｃＳｔの低粘度から、高分子量であり、１００℃で１００ｃＳｔを超える粘度を有する粘性物質へと変化している。重合反応は水素の不在下で典型的には実施される。これに従い、残留不飽和を低減させるため、潤滑油範囲の生成物は磨かれるかまたは水素化される。例えば米国特許第３，３８２，２９１号、４，１７２，８５５号、３，７４２，０８２号、３，７８０，１２８号、３，１４９，１７８号、４，９５６，１２２号、５，０８２，９８６号、７，４５６，３２９号、７，５４４，８５０号、および米国特許出願公開第２０１４／０３２３６６５号には、潤滑油ベースのＰＡＯを製造するプロセスが開示されている。
【００１１】
自動車のエンジンオイルおよび他の現在の潤滑油に関する厳格な性能要件に一層適合させるためには、１−デセンから誘導された低粘度のポリアルファオレフィンベースストックが特に好ましい。これらは潤滑油配合物中、単独または他の鉱油ベースストックとの混合のいずれかで使用される。ただし、１−デセンベースのポリアルファオレフィンは、１−デセンの供給が限定されていることに起因して法外に高額なものとなり得る。１−デセンを利用する上での制限を克服しようとする試みにより、Ｃ８〜Ｃ１２混合アルファ−オレフィン系供給原料からＰＡＯを製造し、上記特性を付与するのに必要とされる１−デセンの量を低下させることができる。ただし、こうした試みであってもまだ、性能要件を理由に、優勢なオレフィン系供給原料として１−デセンを提供するという要件は完全には排除されていない。
【００１２】
代替的には、Ｃ１４〜Ｃ２０範囲での直鎖アルファオレフィンを用いて作製されたＰＡＯは、許容できないほど高い流動点を有する。これは０Ｗ−ｘｘエンジンオイルを含む種々の潤滑油における使用にとっては不適である。
【００１３】
したがって、最も厳格な自動車用途および他の潤滑油用途において使用するのに優れた特性を有するベースストック組成物を得るといった、費用対効果の大きい製造プロセスに対する需要が未だ存在している。かかる特性には、粘度、Ｎｏａｃｋ揮発度および低温での流動度の１つ以上が含まれる。
【００１４】
自動車業界に対する技術的要求に加え、環境への意識と規制により、ベースストックおよび潤滑油の製造に関して、製造者らは再利用可能な供給原料および未精製の原料を用いるようになってきている。望ましいベースストックを提供することが可能でありながら、再利用可能な供給原料の利用もまた活用するプロセスが大きく期待されている。
【発明の概要】
【００１５】
本発明は、良好に制御された構造的特徴を有する飽和炭化水素混合物を調製する固有のプロセスに関する。これは、自動車のエンジンオイルに関する、より厳格な環境規制および燃費規制によって推進された性能要件に取り組むものである。該プロセスにより、−３５℃でのＣＣＳ粘度（ＡＳＴＭ  Ｄ５３２９）とＮｏａｃｋ揮発度（ＡＳＴＭ  Ｄ５８００）との驚くような関係を有する組成物を常に提供するように制御されている、炭化水素分子の分枝鎖特徴が可能となる。
【００１６】
一態様では、本プロセスは４０重量％未満の分岐オレフィンと、５０％超のアルファオレフィンを有する、Ｃ１４〜Ｃ２０オレフィンのオレフィン系供給原料を提供することからなる。該供給原料は、２０〜６０℃の範囲である反応温度にて、三フッ化ホウ素触媒の存在下でオリゴマー化される。次いでオリゴマー化生成物は、貴金属を含浸させた１０員環のゼオライト触媒の存在下で水素異性化される。
【００１７】
生じた生成物は、ＦＩＭＳに則って、偶数の炭素数を有する８０％超の分子を有する飽和炭化水素混合物である。炭化水素混合物が炭素ＮＭＲによって解析される場合、この炭素ＮＭＲはＢＰ／ＢＩ≧−０．６０３７（分子あたりの内部アルキル分枝）＋２．０の分枝鎖特徴を呈示し、かつ分子あたり平均で、少なくとも０．３〜１．５の５＋メチル分枝鎖を有する。
【００１８】
別の態様では、該プロセスはオリゴマー化から生成物を回収することと、水素異性化前に未反応の単量体をオレフィンとして該生成物から取り除くことを更に含む。未反応の単量体が取り除かれた回収生成物は次いで、２つの生成物の留分に分けられる。１つの留分は、４０の最大炭素数を有する９５重量％超の二量体を含み、１つの生成物留分は、４２の最小炭素数を有する９５％超の三量体およびより高次のオリゴマー化された化合物を含む。該２つの留分は個別に水素異性化される。更に別の態様では、９５重量％超の二量体を含む、分離された該二量体留分は、仮に水素異性化なしで水素化された場合、２７〜３５の分枝近接度（ｂｒａｎｃｈｉｎｇ  ｐｒｏｘｉｍｉｔｙ）を有する。
【００１９】
別の態様では、８重量％未満の分岐単量体オレフィンと、９０重量％超の分枝単量体アルファオレフィンを含むオレフィン系供給原料を提供するプロセスを提供する。この場合、該単量体オレフィンは、Ｃ１４〜Ｃ２０の範囲である炭素数を有する。オリゴマー化反応は、ＢＦ３およびＢｕＯＨ／ＢｕＡｃ共触媒の存在下で、２０〜６０℃の範囲である温度にてオレフィン系供給原料を用いて実施される。この場合、反応滞留時間は６０〜１８０分であり、セミバッチまたは連続撹拌タンクリアクタによって反応は実施される。生成物はオリゴマー化反応から回収され、未反応のオレフィン単量体は蒸留によって取り除かれる。残液生成物を蒸留から回収し、該生成物を、１００〜８００ｐｓｉｇの範囲である圧力にて、１０員環を有する貴金属を含浸させた一次元ゼオライト（ｏｎｅ−ｄｉｍｅｎｓｉｏｎａｌ  ｚｅｏｌｉｔｅ）上で水素異性化させる。この場合温度は２９０〜３５０℃の範囲であり、水素流量は５００〜３５００ｓｃｆ／ｂｂｌである。水素異性化の後、該生成物を２つの留分へと蒸留する。１つ目の留分はおよそ９５重量％超の二量体から成り、２つ目の留分はおよそ９５重量％超の三量体とより高次のオリゴマーからなる。別の態様では、オリゴマー化によって回収された該生成物は、蒸留により取り除かれる未反応の単量体オレフィンを有し、残液は水素化され、その後、生成物の最終蒸留前に水素異性化される。
【図面の簡単な説明】
【００２０】
【図１】１−デセンおよび１−ドデセンから製造された低粘度ＰＡＯ、ＧＴＬベースオイル、および水素異性化されたヘキサデセンオリゴマーを含む種々の炭化水素に対し、ＢＰ／ＢＩと分子あたりの内部アルキル分枝鎖との関係を示している。プロット中の直線は、ＢＰ／ＢＩ＝−０．６０３７（分子あたりの内部アルキル分枝鎖）＋２．０という式を表す。
【００２１】
【図２】１−デセンおよび１−ドデセンから製造された低粘度ＰＡＯ、ＧＴＬベースオイル、および水素異性化されたヘキサデセンオリゴマーを含む種々の炭化水素に対し、ＢＰ／ＢＩと分子あたりの５＋メチル分枝鎖との関係を示している。これは本特許で開示されている炭化水素混合物に関して分子あたりの５＋メチル分枝鎖が、０．３〜１．５といった固有の範囲内に収まっていることを示している。
【００２２】
【図３】１−デセンおよび１−ドデセンから製造された低粘度ＰＡＯ、ＧＴＬベースオイル、グループＩＩＩベースオイル、および水素異性化されたヘキサデセンオリゴマーを含む種々の炭化水素に対し、Ｎｏａｃｋ揮発度と−３５℃でのＣＣＳとの関係を示している。実線と点線は、本発明の固有の炭化水素混合物によって呈示されたＮｏａｃｋ対−３５℃でのＣＣＳの上限と下限を表している。この上限と下限はそれぞれ、Ｎｏａｃｋ＝２，７５０（−３５℃でのＣＣＳ）（−０．８）＋２およびＮｏａｃｋ＝２，７５０（−３５℃でのＣＣＳ）（−０．８）−２である。
【００２３】
【図４】水素異性化後に二量体生成物および三量体生成物を分ける本プロセスの、一実施形態を表す。水素異性化前にオリゴマーもまた水素化される。
【００２４】
【図５】水素異性化後に二量体生成物および三量体生成物を分ける本プロセスの、別の実施形態を表す。オリゴマーは水素異性化工程前に飽和されない。
【００２５】
【図６】二量体生成物および三量体生成物を飽和させ、水素異性化前に分ける本プロセスの、一実施形態を表す。各生成物は次いで個別に水素異性化される。
【００２６】
【図７】図６中のプロセスの変形例を表しており、このプロセスではオリゴマーが分離および水素異性化前に水素化されていない。
【発明を実施するための形態】
【００２７】
ＮＭＲによって特徴付けられるような固有の分枝構造を有する飽和炭化水素混合物を調製するためのプロセスを、本明細書では開示している。この混合物は、高品質の合成ベースストックとして使用されるのに好適なものである。該プロセスは、Ｃ１４〜Ｃ２０オレフィンをオリゴマー化し、未反応の単量体、二量体（Ｃ２８〜Ｃ４０）、および三量体およびより高次のオリゴマー（≧Ｃ４２）からなるオリゴマー生成物を形成することを含む。未反応の単量体は、その後のオリゴマー化で可能な再利用のために留去され得る。残留しているオリゴマーは次いで水素異性化され、固有の分枝鎖構造物を有する最終の炭化水素混合物を得る。
【００２８】
特定の場合には、ＦＩＭＳに則って、炭化水素混合物は偶数の炭素数を有する８０％超の分子を含む。ＮＭＲによる炭化水素混合物の分枝特徴は、≧−０．６０３７（分子あたりの内部アルキル分枝鎖）＋２．０といった範囲であるＢＰ／ＢＩを示している。加えて、平均で少なくとも０．３〜１．５の内部メチル分枝鎖が、末端の炭素から４個超の炭素が離れたところに存在している。この固有の分枝構造を有する飽和炭化水素は、コールドクランク・シミュレート粘度（ＣＣＳ）対Ｎｏａｃｋ揮発度の驚くような関係を呈する。これは低粘度である自動車のエンジンオイルを混合するのに有利である。
【００２９】
関連する有利な特性を有する固有の分枝鎖構造物を有する炭化水素混合物を作製するためのプロセスまたは方法が本明細書にて提供される。炭化水素混合物はオレフィンのオリゴマー化を通じて合成されることができ、望ましい炭素鎖長を得る。その後、水素異性化し、流動点やＣＣＳなどといったコールドフロー特性を向上させる。
【００３０】
一実施形態では、長さにして１４〜２０個の炭素を有するオレフィンは、三フッ化ホウ素触媒の存在下でオリゴマー化され、オリゴマー混合物を形成する。該オレフィンは、例えば原油またはガスベースのオレフィンといった天然に存在する分子、またはエチレン重合によって調達することができる。いくつかの変形例では、本明細書に記載のオレフィン系供給原料中の炭素原子のうち約１００％が、再利用可能な炭素供給源から作り出され得る。例えば、アルファオレフィン単量体は、再利用可能な炭素供給源から製造されたエタノールを脱水することで誘導されたエチレンのオリゴマー化によって製造されてよい。いくつかの変形例では、アルファオレフィン単量体は再利用可能な炭素供給源から製造されたエタノール以外の第１級アルコールを脱水することによって製造されてよい。当該再利用可能なアルコールは、ガンマアルミナまたは硫酸を用いてオレフィンへと脱水可能である。いくつかの実施形態では、再利用可能な炭素資源から誘導された修飾されたテルペン供給原料または部分的に水素化されたテルペン供給原料は、再利用可能な炭素資源から誘導された１つまたは複数のオレフィンと組み合わされる。
【００３１】
オレフィン系供給原料を生成するためのＣ１４〜Ｃ２０オレフィンの混合物は、１−テトラデセン、１−ペンタデセン、１−ヘキサデセン、１−ヘプタデセン、１−オクタデセン、１−エイコセン（および／もしくは任意選択的にはこれらのオレフィンの分岐構造異性体）ならびに／または直鎖内部もしくは分岐内部ペンタデセン、ヘキサデセン、ヘプタデセン、オクタデセン、およびエイコセンから誘導された内部オレフィンからなる群から選択され得る。一実施形態では、供給原料混合物のオレフィン単量体は、不飽和直鎖アルファ−オレフィン、不飽和直鎖内部オレフィン、分岐アルファオレフィン、分岐内部オレフィン、およびそれらの組合せからなる群から選択されてよい。更に別の実施形態では、供給原料混合物のオレフィン単量体は、直鎖アルファオレフィンおよび／または直鎖内部オレフィンの混合物を含んでよい。ある特定の実施形態によれば、Ｃ１４〜Ｃ２０オレフィンから製造されたより長い直鎖パラフィン分枝鎖はＶＩを増加させ、かつオリゴマーのＣＣＳを減少させる。一方、該オリゴマーの流動点は二量体の異性化により分枝を導入することで低下され得る。
【００３２】
本発明の一実施形態では、オレフィン系供給原料は、４０重量％未満の分岐含有量を含む、長さにして１４〜２０個の炭素を由来とするオレフィンからなる。本発明の更に別の実施形態では、オレフィン系供給原料は３０重量％未満の分岐含有量を有するオレフィンからなる。更に別の実施形態では、オレフィン系供給原料は２０重量％未満の分岐含有量を有するオレフィンからなる。更に別の実施形態では、オレフィン系供給原料は８重量％未満の分岐含有量を有するオレフィンからなる。好ましい実施形態では、オレフィン系供給原料は３重量％未満の分岐含有量からなる。オレフィン中の分枝により、オリゴマー化反応により生じたオリゴマーの直線性を低下させる。分岐オレフィンによりオリゴマーへと付加された分枝鎖の作成により、流動点およびＣＣＳなどのコールドフロー特性を著しく低減させることなく粘度指数を減少させる。
【００３３】
本発明の一実施形態では、オレフィン系供給原料は少なくとも５０％のアルファオレフィンを含有する。更に別の実施形態では、オレフィン系供給原料は少なくとも７０％のアルファオレフィンを含有する。更に別の実施形態では、オレフィン系供給原料は少なくとも８０％のアルファオレフィンを含有する。好ましい実施形態では、オレフィン系供給原料は少なくとも９０％のアルファオレフィンを含有する。十分なアルファオレフィン含有量を含まないオレフィン系供給原料のオリゴマー化は、オリゴマーの直線性を低下させる。単量体供給原料の炭素鎖における二重結合位置によっては、オリゴマーの分枝近接度は、同等の鎖長のアルファオレフィンから作製されたオリゴマーと比較した場合、低減され得る。長鎖分枝鎖の存在によって流動点が低下する一方、このことで粘度指数の望ましくない低下やＣＣＳの望ましくない増加などが引き起こされることもある。
【００３４】
オレフィン系供給原料に加え、オリゴマー化条件もオリゴマー生成物の構造および特性に強い影響を与える。一実施形態では、Ｃ１４〜Ｃ２０の間のオレフィン単量体は、ＢＦ３ならびに／または直鎖アルコールおよびアルキルアセテートエステルなどのアルコールおよび／もしくはエステルの混合物を用いて活性化させたＢＦ３の存在下にて、６０〜４００分の平均滞留時間にて連続撹拌タンクリアクタ（ＣＳＴＲ）中でオリゴマー化される。別の実施形態では、Ｃ１４〜Ｃ２０のオレフィン単量体は、ＢＦ３および／または活性化されたＢＦ３の存在下で９０〜３００分の平均滞留時間にてＣＳＴＲ中でオリゴマー化される。更に別の実施形態では、Ｃ１４〜Ｃ２０のオレフィン単量体は、ＢＦ３および／または活性化されたＢＦ３の存在下で１２０〜２４０分の平均滞留時間にてＣＳＴＲ中でオリゴマー化される。オリゴマー化反応の温度は、１０℃〜９０℃の範囲であってよい。ただし、好ましい一実施形態では、該温度は、該反応の継続時間中、１５℃〜７５℃の範囲で維持され、最も好ましくは２０℃〜６０℃の範囲で維持される。該反応温度は、該オリゴマー化プロセスにわたって発生する異性化の程度に強い影響を有することが判明した。高温でのオリゴマー化により異性化が増加し、更に多くの分岐オリゴマー生成物がもたらされる。これは、飽和二量体中間体に関して分枝近接度が減少することにより証明されている。該飽和二量体中間体がオリゴマー化二量体として定義されている場合、これは蒸留することで＜５％の三量体またはより高次のオリゴマーへと単離され、異性化なしに水素化されている。かかる分岐二量体は、分子あたりの５＋メチル分枝などの望ましい構造を有さず、理想的な水素異性化供給原料として使用される必要とされる直線性もまた有さない。すなわち、非常に高い温度で生成されたオリゴマーは、同じ流動点に対するより直線性の二量体留分の水素異性化によって得られたものと比較すると、水素異性化後の低粘度指数および高いＮｏａｃｋ揮発度などの望ましくない物理特性を得ることになる。オリゴマー化反応温度に関する直接の影響は、例１４〜例１６に示されている。
【００３５】
二量体部分が１００ｇあたり１００ｍｇ未満のＢｒ２といったＢｒ指数に対して飽和されている場合（ＡＳＴＭ  Ｄ２７１０）、オリゴマー化生成物の該二量体部分（Ｃ２８〜Ｃ４０）が２５〜３５の分枝近接度（ＢＰ）、好ましくは２７〜３５、より好ましくは２７〜３３、および最も好ましくは２８〜３２の分枝近接度を有することを確実にするには、ＣＳＴＲ内でのオリゴマー化反応温度および滞留時間を適切に制御することが必要とされる。水素異性化に先立ち分枝近接度が低すぎると、図１中の実線に該当する異性化炭化水素混合物がもたらされる。これは図３に示されている範囲内に適合する所与のＮｏａｃｋ揮発度に関して、−３５℃の値ではあまり望ましくない高さを有するＣＣＳ粘度を生じる。反対に、分枝近接度が高すぎると、許容できる流動点に達するようにするためより多くの異性化が必要になる。これはＮｏａｃｋ揮発度および−３５℃でのＣＣＳを同時に増加させる。
【００３６】
一実施形態では、不飽和オリゴマー生成物は未反応の単量体をオレフィンとして取り除くために蒸留される。例えば、未反応の単量体は蒸留などによってオリゴマー生成物と分けられてよい。また、それ自身のオリゴマー化のため、この未反応の単量体をリサイクルし、オレフィン系供給原料へと戻すことができる。
【００３７】
該オリゴマー生成物は次いで水素異性化され、理想的な分枝特徴を得るのに必要とされる追加の分枝鎖を提供する。一実施形態では、二量体（Ｃ２８〜Ｃ４０）とそれよりも重いオリゴマー（≧Ｃ４２）の両方を含むオリゴマー生成物全体が、蒸留による分離に先立ち水素異性化される。水素異性化された生成物は次いで、蒸留によって最終の炭化水素生成物に分けられる。別の実施形態では、二量体およびこれよりも重いオリゴマーは個別に分留および水素異性化される。
【００３８】
本発明で有用な水素異性化触媒は通常、形状選択的分子ふるい、水素化に関して触媒として活性である金属または金属混合物、および耐熱性の酸化担体を含む。水素化成分の存在により、生成物の安定性が向上される。典型的な触媒として活性な水素化金属には、クロム、モリブデン、ニッケル、バナジウム、コバルト、タングステン、亜鉛、白金およびパラジウムが挙げられる。白金およびパラジウムが特に好ましく、白金が最も好ましい。白金および／またはパラジウムを使用する場合、典型的には金属成分は全触媒の０．１〜５重量％の範囲であり、通常は０．１〜２重量％であり、１０重量％を超えることはない。水素異性化触媒は例えば、米国特許第７，３９０，７６３号および第９，６１６，４１９号、ならびに米国特許出願公開第２０１１／０１９２７６６号および第２０１７／０１８３５８３号にて述べられている。
【００３９】
水素異性化に関する条件は、上記の特異的な分枝特性を有する異性化炭化水素混合物を得るように調整されている。したがってこれは、使用される供給原料の特徴によって変化する。反応温度は、一般には約０．５ｈｒ−１〜約５ｈｒ−１である液空間速度（ＬＨＳＶ）にて、一般には約２００℃〜４００℃であり、好ましくは２６０℃〜３７０℃であり、最も好ましくは２８８℃〜３４５℃である。圧力は、典型的には約１５ｐｓｉｇ〜約２５００ｐｓｉｇ、好ましくは約５０ｐｓｉｇ〜約２０００ｐｓｉｇ、より好ましくは約１００ｐｓｉｇ〜約１５００ｐｓｉｇ、最も好ましくは１００〜８００ｐｓｉｇである。低圧により異性化選択率は増強される。これは、更なる異性化と供給原料の分解の低下をもたらす。こうすることでベースストックの沸点範囲において炭化水素混合物の収率を増加させる。
【００４０】
水素異性化プロセス中、水素は反応帯に存在しており、典型的には、約０．１〜１０ＭＳＣＦ／ｂｂｌ（バレルにつき１０００標準立方フィート）の水素対供給原料比、好ましくは約０．３〜約５ＭＳＣＦ／ｂｂｌの水素対供給原料比で水素中に存在する。水素を生成物から分け、反応帯へとリサイクルしてよい。
【００４１】
一実施形態では、水素化の追加工程は、下流の水素異性化触媒を保護するために水素異性化前に添加される。別の実施形態では、水素化または水素化仕上げといった追加工程は、炭化水素混合物の飽和および安定性を更に向上させるために水素異性化後に添加される。
【００４２】
水素異性化炭化水素混合物は、Ｃ２８〜Ｃ４０の範囲での炭素数を有する二量体、およびＣ４２以上の炭素数を有する三量体＋の混合物からなる。該炭化水素混合物のそれぞれは、分子あたり≧−０．６０３７（内部アルキル分枝）±２．０の範囲でのＢＰ／ＢＩ、および分子あたり５番目またはそれ以上の位置にて、平均では０．３〜１．５メチル分枝鎖を呈する。重要なことには、各組成物中、少なくとも８０％の分子はまた、ＦＩＭＳによって決定されるような偶数の炭素数を有する。別の実施形態では、炭化水素組成物のそれぞれはまた、Ｎｏａｃｋが２７５０（−３５℃にてＣＣＳ）（−０．８）±２の範囲内であるよう、−３５℃でのＮｏａｃｋとＣＣＳの関係を呈している。こうした特徴により、低粘度のエンジンオイルの配合物および多数の他の高性能の潤滑油生成物が可能となる。
【００４３】
一実施形態では、Ｃ１６オレフィンは、オリゴマー化反応のための供給原料として使用されている。該供給原料としてＣ１６オレフィンを用いる場合、水素異性化二量体生成物は、＜８％のＮｏａｃｋ損失を有する４．３ｃＳｔのＫＶ１００およびおよそ１，７００ｃＰの−３５℃でのＣＣＳを一般には呈している。極度に低いＮｏａｃｋ揮発度は、他の３．９〜４．４ｃＳｔの合成ベースストックと比較した場合、高い初留点と狭い沸点分布が原因である。これにより該二量体生成物は、厳格な揮発性要件を有する低粘度エンジンオイルにて使用するのに理想的となる。優れたＣＣＳおよび流動点特徴は、上述の分枝特徴に起因する。一実施形態では、該二量体生成物は≦−４０℃の流動点を有する。これはミニロータリー粘度基準（ＡＳＴＭ  Ｄ４６８４）およびスキャンニングブルックフィールド粘度基準（ＡＳＴＭ  Ｄ２９８３）を含む、０Ｗ配合物に関する重要なエンジンオイル配合要件に合格するのに必要である。
【００４４】
本プロセスの異なる実施形態は、図４〜図７のブロック図にて表される。
【００４５】
図４は、長さにして１４〜２０個の炭素の混合オレフィンまたは単一オレフィンを用いたオレフィン系供給原料の選択（１）を含む、好ましい実施形態を表している。セミバッチまたはＣＳＴＲモードにおいて、ＢＦ３および助触媒（１３）の存在下で、当該オレフィンをオリゴマー化（２）する。その後、蒸留（３）により該未反応の単量体オレフィンを取り除く。任意選択的には、該未反応の単量体をリサイクルし（１２）、該オリゴマー化リアクタへと戻すことができる。該二量体およびより高次のオリゴマーは、次に同時に飽和（４）および水素異性化（５）される。水素異性化中に形成された分解軽生成物（１１）は、蒸留（６）によって取り除かれる。残留オリゴマーは次に、蒸留（７）により最終の二量体生成物（９）と三量体＋生成物（１０）へと分けられる。
【００４６】
図５は、長さにして１４〜２０個の炭素の混合オレフィンまたは単一オレフィンを用いるオレフィン系供給原料の選択（１４）に関係する一実施形態を表している。セミバッチまたはＣＳＴＲモードにおいて、ＢＦ３および助触媒（２４）の存在下で、当該オレフィンをオリゴマー化する（１５）。その後、蒸留によって未反応の単量体を取り除く（１６）。任意選択的には、未反応のオレフィン単量体をリサイクルし、オリゴマー化リアクタへと戻す（２３）。該二量体およびより高次のオリゴマーは、次いで水素異性化（１７）される。該異性化オリゴマーの完全な飽和状態は、水素異性化プロセス（１７）中に達成される。水素異性化中に形成された分解軽生成物（２２）を取り除く（１８）。残留オリゴマーは次に、蒸留（１９）により最終の二量体生成物（２０）と三量体＋生成物（２１）へと分けられる。
【００４７】
図６は、オリゴマー化生成物が飽和（２８）され、および水素異性化に先立ち蒸留（２９）されるプロセスにおける変形例を表している。異性化されていない水素化二量体（３０）は、２７〜３５の間の分枝近接度を有する。異性化されていない二量体（３０）および三量体＋（３５）生成物は、次いで個別に水素異性化（３１、３６）され、生じた分解軽流（３４、３９）は蒸留（３２、３７）を通して取り除かれ、最終の二量体（３３）および三量体＋（３８）生成物を得る。
【００４８】
図７は、三量体＋オリゴマー（４６、５１）から、異性化されていない二量体を分けるためのオリゴマーの蒸留（４５）が、水素異性化に先立って行われるプロセスに関する変形例を表す。二量体および三量体＋留分の両方を完全に飽和させた状態は、水素異性化プロセス（４７、５２）中に得られる。分解軽生成物（５０、５５）は次いで、蒸留（４８、５３）によって該水素異性化二量体および三量体から取り除かれ、最終の二量体（４９）および三量体＋（５４）生成物を得る。
【００４９】
記載の通り、本プロセスから得られた、生じた炭化水素混合物は、極度に低い揮発度、良好な低温特性などを含む、傑出した特性を有する。これは高品質のベースストックの重要な性能属性である。特定の場合には、ＦＩＭＳに則って、混合物は偶数の炭素数を有する８０％超の分子を含む。ＮＭＲによる炭化水素混合物の分枝特徴は、≧−０．６０３７（分子あたりの内部アルキル分枝鎖）＋２．０といった範囲であるＢＰ／ＢＩを示している。加えて、平均で少なくとも０．３〜１．５の内部メチル分枝鎖が、末端の炭素から４個超の炭素が離れたところに存在している。これらの特徴は、図１〜図３の図面に表されている。この固有の分枝構造を有する飽和炭化水素は、コールドクランク・シミュレート粘度（ＣＣＳ）対Ｎｏａｃｋ揮発度の驚くような関係（図３）を呈する。これは低粘度である自動車のエンジンオイルを混合するのに有利である。以下の説明は、本プロセスによって得られた炭化水素混合生成物の固有性を良好に理解するために提供されている。
【００５０】
炭化水素特性の説明
以下の特性は、新規の飽和炭化水素混合物を記載するのに使用されている。
【００５１】
粘度は、ベースストックの流動度を測定する物理特性である。粘度は温度と強く相関している。２つの一般的に使用されている粘度測定は、動的粘度および動粘度である。動的粘度は、流れに対する流体の内部抵抗性を測定する。エンジンオイルについての−３５℃でのコールドクランク・シミュレート（ＣＣＳ）粘度は動的粘度測定の一例である。動的粘度のＳＩ単位はＰａ・ｓである。使用されている従来の単位はセンチポアズ（ｃＰ）である。これは０．００１Ｐａ・ｓ（または１ｍＰａ・ｓ）と等しい。業界は、緩やかにＳＩ単位へと移行中である。動粘度は、密度に対する動的粘度の比率である。動粘度のＳＩ単位は、ｍｍ２／ｓである。業界において他の一般的に使用されている単位は、４０℃（ＫＶ４０）および１００℃（ＫＶ１００）でのセンチストーク（ｃＳｔ）、ならびに１００゜Ｆおよび２１０゜Ｆでのセイボルトユニバーサル秒（ＳＵＳ）である。好都合なことには、１ｍｍ２／ｓは１ｃＳｔと等しい。ＡＳＴＭ  Ｄ５２９３およびＤ４４５は、ＣＣＳ測定および動粘度測定に対するそれぞれの方法である。
【００５２】
粘度指数（ＶＩ）は、温度の関数として、ベースストックの動粘度における変化を測定するために使用されている実験上の数である。高いＶＩであればあるほど、温度に伴う粘度における相対的な変化はより低くなる。高いＶＩベースストックは、大半の潤滑油用途にとっては望ましい。特にマルチグレードの自動車エンジンオイルおよび他の自動車用潤滑油は、使用温度の変化を大きく受ける。ＡＳＴＭ  Ｄ２２７０は、ＶＩを決定するための一般的に許容された方法である。
【００５３】
流動点は、検査試料の動きを観察した際の最低温度である。大半の潤滑油は液相で操作されるよう設計されているため、ベースストックにとってこれは最も重要な特性の１つである。流動点が低いことが通常は望ましく、特に冷涼な天候での潤滑時に望ましい。ＡＳＴＭ  Ｄ９７は、流動点を測定するための標準的な手動の方法である。この方法は、ＡＳＴＭ  Ｄ５９５０およびＡＳＴＭ  Ｄ６７４９などの自動化された方法へと徐々に置き換えられているところである。１℃の試験間隔を有するＡＳＴＭ  Ｄ５９５０は、本特許に対する例に関する流動点測定に使用されている。
【００５４】
揮発性は、高温での蒸発によるオイル損失の測定値である。これは排気ガスおよび動作寿命といった課題（特に軽グレードのベースストックに関する課題）を理由として、非常に重要な規格となっている。揮発性は、特に沸点曲線の前端部にて、オイルの分子組成によって変化する。Ｎｏａｃｋ（ＡＳＴＭ  Ｄ５８００）は、自動車用潤滑油に関する揮発性を測定するための、一般的に許容された方法である。Ｎｏａｃｋ試験方法自体は、内燃機関の動作などの高温時の運転における蒸発損失をシミュレートするものである。
【００５５】
沸点分布は、５％および９５％の物質が蒸発する真沸点（ＴＢＰ）によって定義されている、沸点範囲である。これは本明細書ではＡＳＴＭ  Ｄ２８８７によって測定される。
【００５６】
ＮＭＲ分枝解析：
全ての分枝パラメータは、＜１０００Ｂｒ指数ｍｇ  Ｂｒ／１００ｇを有する炭化水素上で測定されるものである。炭化水素の特性評価に関して、ＮＭＲ分光法により測定された分枝パラメータは、以下のものを含む。すなわち、
【００５７】
分枝指数（Ｂｒａｎｃｈｉｎｇ  Ｉｎｄｅｘ、ＢＩ）：イソパラフィン炭化水素中、１Ｈ  ＮＭＲ化学範囲が０．５〜２．１ｐｐｍにて発生する全水素中、０．５〜１．０５ｐｐｍである化学シフト範囲にて発生するメチル水素のパーセンテージ。
【００５８】
分枝近接度（ＢＰ）：１３Ｃ  ＮＭＲ化学シフト（２９．８ｐｐｍ）にて発生する末端基または分枝鎖から取り除かれた４以上の数の炭素原子であるメチレン炭素を再現するパーセンテージ。
【００５９】
内部アルキル炭素：末端メチル炭素から取り除かれた３個以上の炭素である、メチル炭素、エチル炭素、またはプロピル炭素の数である。これは、３−メチル、４−メチル、５＋メチル、隣接メチル、内部エチル、ｎ−プロピル、および１３Ｃ  ＮＭＲ化学シフトで０．５ｐｐｍ〜２２．０ｐｐｍの間で発生する未知のメチルを含むが、１３．８ｐｐｍにて発生する末端メチル炭素は除く。
【００６０】
５＋メチル炭素：平均的なイソパラフィン分子中、１３Ｃ  ＮＭＲ化学シフトで１９．６ｐｐｍにて発生する末端の炭素から４個超離れた炭素であるメチン炭素に結合するメチル炭素の数である。
【００６１】
該供給原料は、アルファオレフィン、分岐オレフィン、および内部オレフィンといった用語で定義され得る。
【００６２】
触媒の定義：ブタノールおよびブチルアセテートはｎ−ブタノールとして、ブチルアセテートはｎ−ブチル−アセテートとして記載されている。
【００６３】
アルファ−オレフィン：ＣｘＨ２ｘの化学式を有する不飽和炭化水素であり、第１またはアルファ位置にて二重結合を有し、かつ直鎖炭化水素を有することで区別されている。
【００６４】
分岐オレフィン：炭素構造が内部で１つまたは複数の第３級炭素を有するオレフィン。
【００６５】
内部オレフィン：内部の末端位置にて不飽和状態が存在しないオレフィン。
【００６６】
ＮＭＲスペクトルは、５ｍｍのＢＢＩプローブを使用するＢｒｕｋｅｒ  ＡＶＡＮＣＥ  ５００分光計を用いて取得された。各サンプルはＣＤＣｌ３と１：１（重量：重量）で混合された。１Ｈ  ＮＭＲは５００．１１ＭＨｚにて、各スペクトルに対し共に適用された６４回のスキャンを用い、４秒間隔で加えられた９．０μｓ（３０゜）パルスを使用して記録された。１３Ｃ  ＮＭＲは１２５．７５ＭＨｚにて、各スペクトルに対し共に適用された４０９６回のスキャンを用い、６秒間隔で加えられ、７．０μｓパルスを使用し、かつ逆ゲート付デカップリングを用いて記録された。少量の０．１ＭのＣｒ（ａｃａｃ）３を緩和剤として添加し、ＴＭＳを内部標準として使用した。
【００６７】
本発明の潤滑油ベースストックサンプルの分枝特性は、以下の６段階のプロセスに従って決定される。手順の詳細は、米国特許２００５００７７２０８（Ａ１）号にて提供されており、その全体が本明細書に組み入れられている。以下の手順は現在の一連のサンプルを特性評価するためにわずかに変更されている：
１）ＣＨ分枝の中心およびＤＥＰＴパルスシーケンスを使用したＣＨ３分枝の終端点の識別（Ｄｏｄｄｒｅｌｌ，Ｄ．Ｔ．；Ｄ．Ｔ．Ｐｅｇｇ；Ｍ．Ｒ．Ｂｅｎｄａｌｌ，Ｊｏｕｒｎａｌ  ｏｆ  Ｍａｇｎｅｔｉｃ  Ｒｅｓｏｎａｎｃｅ  １９８２，４８，３２３ｆｆ．）。
２）ＡＰＴパルスシーケンスを使用した、複数の分枝鎖（第４級炭素）を開始させる炭素の欠損の検査（Ｐａｔｔ，Ｓ．Ｌ．；Ｊ．Ｎ．Ｓｈｏｏｌｅｒｙ，Ｊｏｕｒｎａｌ  ｏｆ  Ｍａｇｎｅｔｉｃ  Ｒｅｓｏｎａｎｃｅ  １９８２，４６，５３５ｆｆ．）。
３）表形式および計算済の値を使用し、種々の分枝炭素共鳴を特定の分枝位置および長さに代入（Ｌｉｎｄｅｍａｎ，Ｌ．Ｐ．，Ｊｏｕｒｎａｌ  ｏｆ  Ｑｕａｌｉｔａｔｉｖｅ  Ａｎａｌｙｔｉｃａｌ  Ｃｈｅｍｉｓｔｒｙ  ４３，１９７１  １２４５ｆｆ；Ｎｅｔｚｅｌ，Ｄ．Ａ．，ｅｔ．ａｌ．，Ｆｕｅｌ，６０，１９８１，３０７ｆｆ．）。
分枝鎖ＮＭＲ化学シフト（ｐｐｍ）
【表２】
2022500508.tif 000004
４）末端メチル炭素の積分強度と単一炭素の強度とを比較する（総積分／混合物における分子あたりの炭素数）ことで、異なる炭素位置での分枝発生の相対頻度を定量化。例えば、分子あたりの５＋メチル分枝鎖の数は、単一炭素の強度に対する１９．６ｐｐｍの化学シフトでのシグナル強度から計算される。
２−メチル分枝鎖といった固有の場合に関し、末端メチルおよび分枝メチルの両方が同様の共鳴位置で発生した場合には、分枝発生頻度の計算を行う前に該強度を２つに分割した。
４−メチル分枝の留分を計算および合計する場合、該５＋メチルへの寄与は重複計算を避けるために減算されなくてはならない。
未知のメチル分枝は５．０〜２２．５ｐｐｍの間で生じるシグナルの寄与から計算される。ただし、これには表２で報告されたいずれかの分枝鎖を含んではいない。
５）分枝指数（ＢＩ）および分枝近接度（ＢＰ）を、米国特許第６，０９０，９８９号（その全体が参照として本明細書に組み入れられている）に記載の計算値を用いて計算する。
６）工程３および工程４に記載の分枝（２−メチル分枝を除く）を加算することで、分子あたりの内部アルキル分枝鎖を計算する。これらの分枝鎖は、３−メチル、４−メチル、５＋メチル、内部エチル、ｎ−プロピル、隣接メチルおよび未知のメチルを含む。
【００６８】
ＦＩＭＳ解析：本発明の炭化水素分布は、ＦＩＭＳ（電界イオン質量分析）によって決定される。ＦＩＭＳスペクトルは、Ｗａｔｅｒｓ  ＧＣＴ−ＴＯＦ質量分析計を用いて得られた。サンプルを固体プローブを用いて導入し、約４０℃から、１分あたり５０℃ずつの割合で５００℃まで加熱した。質量分析計は、４０ｍ／ｚから、１桁につき５秒ずつの割合で１０００ｍ／ｚまでスキャンした。得られた質量スペクトルを合計し、パラフィンと最大で６つの環を含有するシクロパラフィンの炭素数分布を提供する、平均化スペクトルを１つ生成した。
【００６９】
炭化水素構造および特性
本明細書に開示された炭化水素混合物の構造は、ＦＩＭＳおよびＮＭＲによって特徴付けられる。ＦＩＭＳ解析は、炭化水素混合物中の分子の８０％超が偶数の炭素数を有することを示している。
【００７０】
本明細書にて開示の炭化水素混合物の固有の分枝構造は、ＢＰ、ＢＩ、内部アルキル分枝、および５＋メチルなどのＮＭＲパラメータによって特徴付けられる。炭化水素混合物のＢＰ／ＢＩは、≧−０．６０３７（分子あたりの内部アルキル分枝）＋２．０の範囲である。炭化水素混合物の５＋メチルは、平均して分子あたり０．３〜１．５である。
【００７１】
炭化水素混合物は、炭素数分布に基づき２つの分子範囲に分類することが可能である。これはすなわち、Ｃ２８〜Ｃ４０炭素と、Ｃ４２以上の炭素である。一般には、各炭化水素混合物中に存在する分子の約９５％または９５％超は、特定範囲内の炭素数を有する。Ｃ２８〜Ｃ４０範囲について代表的な分子構造は、ＮＭＲ解析およびＦＩＭＳ解析に基づいて提案され得る。特定の理論のいずれか１つに縛られるものではないが、オレフィンをオリゴマー化かつ水素異性化することで作製された構造は、該構造全体にわたって分布しているメチル分枝鎖、エチル分枝鎖、ブチル分枝鎖を有し、分枝指数および分枝近接度は、驚くべきことに生成物の良好な低温特性に寄与すると考えられている。本発明の炭化水素混合物中の代表的な構造は以下の通りである。
【化１】
2022500508.tif 000005
【００７２】
炭化水素混合物の固有の分枝構造および狭い炭素分布により、該炭化水素混合物は高品質の合成ベースオイル（特に低粘度のエンジンオイル用途）として使用されるのに好適となる。該炭化水素混合物は：
・３．０〜１０．０ｃＳｔの範囲であるＫＶ１００、
・−２０〜−５５℃の範囲である流動点、および
・Ｎｏａｃｋが２７５０（−３５℃にてＣＣＳ）（−０．８）±２の範囲内であるような、Ｎｏａｃｋと−３５℃でのＣＣＳの関係
を呈する。
【００７３】
炭化水素混合物についてのＮｏａｃｋとＣＣＳの関係は、図３および図４に示されている。各図において、最上部の線は、Ｎｏａｃｋ＝２７５０（−３５℃にてＣＣＳ）（−０．８）＋２を表し、下のグラフの線は、Ｎｏａｃｋ＝２７５０（−３５℃にてＣＣＳ）（−０．８）−２を表す。より好ましい炭化水素混合物は、Ｎｏａｃｋが、Ｎｏａｃｋ＝２７５０（−３５℃にてＣＣＳ）（−０．８）＋０．５〜Ｎｏａｃｋ＝２７５０（−３５℃にてＣＣＳ）（−０．８）−２の間となるようにＮｏａｃｋと−３５℃でのＣＣＳの関係を有する。図３および図４において開始点に近い炭化水素混合物は、低粘度および−３５℃での揮発度が減少していることに起因して、低粘度のエンジンオイルに対してより有利であることが見いだされている。
【００７４】
Ｃ２８〜Ｃ４０の範囲である炭素数を有する、本発明に従った炭化水素混合物、および別の実施形態でのＣ２８〜Ｃ３６の範囲の炭素数、または別の実施形態でのＣ３２の炭素数を有する分子は、上記のＢＰ／ＢＩ、分子あたりの内部アルキル分枝鎖、分子あたりの５＋メチル分枝鎖、およびＮｏａｃｋ／ＣＣＳ関係といった特徴に加え、以下のような特徴を一般には呈する。すなわち、
・３．０〜６．０ｃＳｔの範囲であるＫＶ１００、
・１１ｌｎ（ＢＰ／ＢＩ）＋１３５〜１１ｌｎ（ＢＰ／ＢＩ）＋１４５の範囲であるＶＩ、および
・３３ｌｎ（ＢＰ／ＢＩ）−４５〜３３ｌｎ（ＢＰ／ＢＩ）−３５の範囲である流動点
である。
【００７５】
一実施形態では、Ｃ２８〜Ｃ４０の炭化水素混合物についてのＫＶ１００は、３．２〜５．５ｃＳｔの範囲であり、別の実施形態では、ＫＶ１００は４．０〜５．２ｃＳｔの範囲であり、別の実施形態では、４．１〜４．５ｃＳｔである。
【００７６】
Ｃ２８〜Ｃ４０の炭化水素混合物についてのＶＩは、一実施形態では１２５〜１５５の範囲であり、別の実施形態では、１３５〜１４５の範囲である。
【００７７】
炭化水素混合物の流動点は、一実施形態では、２５〜−５５℃の範囲であり、別の実施形態では、３５〜−４５℃の範囲である。
【００７８】
Ｃ２８〜Ｃ４０の炭化水素混合物の沸点範囲は、一実施形態では、ＡＳＴＭ  Ｄ２８８７によって測定した場合、１２５℃（９５％でのＴＢＰ〜５％でのＴＢＰ）に過ぎず、別の実施形態では１００℃、一実施形態では７５℃、別の実施形態では５０℃、および一実施形態では３０℃に過ぎない。好ましい実施形態では、たった５０℃の沸点範囲、および更により好ましくはたった３０℃の沸点範囲を有するものは、驚くべきごとに、所与のＫＶ１００に対して低いＮｏａｃｋ揮発度（ＡＳＴＭ  Ｄ５８００）を提供する。
【００７９】
一実施形態でのＣ２８〜Ｃ４０の炭化水素混合物は、１５〜２５の範囲である分枝指数（ＢＩ）を有する１４〜３０の範囲である分枝近接度（ＢＰ）を有し、別の実施形態では１５〜２８の範囲でのＢＰおよび１６〜２４の範囲でのＢＩを有する。
【００８０】
Ｃ２８〜Ｃ４０の炭化水素混合物のＮｏａｃｋ揮発度（ＡＳＴＭ  Ｄ５８００）は、一実施形態では１６重量％未満であり、一実施形態では１２重量％未満であり、一実施形態では１０重量％未満であり、一実施形態では８重量％未満であり、また一実施形態では７重量％未満である。一実施形態では、Ｃ２８〜Ｃ４０炭化水素混合物はまた、２７００ｃＰ未満である−３５℃でのＣＣＳ粘度を有し、別の実施形態では２０００ｃＰ未満、一実施形態では１７００ｃＰ未満、また一実施形態では１５００ｃＰ未満の粘度を有する。
【００８１】
Ｃ４２以上の炭素数範囲を有する炭化水素混合物は、上記のＢＰ／ＢＩ、分子あたりの内部アルキル分枝鎖、分子あたりの５＋メチル分枝鎖、およびＮｏａｃｋと−３５℃でのＣＣＳとの関係といった特徴に加え、以下のような特徴を一般には呈する。すなわち、
・６．０〜１０．０ｃＳｔの範囲であるＫＶ１００、
・１１ｌｎ（ＢＰ／ＢＩ）＋１４５〜１１ｌｎ（ＢＰ／ＢＩ）＋１６０の範囲であるＶＩ、および
・３３ｌｎ（ＢＰ／ＢＩ）−４０〜３３ｌｎ（ＢＰ／ＢＩ）−２５の範囲である流動点
である。
【００８２】
一実施形態では、Ｃ４２以上の炭素数を含む炭化水素混合物は８．０〜１０．０ｃＳｔの範囲であるＫＶ１００を有し、別の実施形態では８．５〜９．５ｃＳｔの範囲であるＫＶ１００を有する。
【００８３】
一実施形態にて≧４２個の炭素を有する炭化水素混合物のＶＩは、１４０〜１７０であり、別の実施形態では１５０〜１６０である。
【００８４】
一実施形態での流動点は、−１５〜−５０℃の範囲であり、別の実施形態での流動点は−２０〜−４０℃の範囲である。
【００８５】
一実施形態では、≧４２個の炭素を含む炭化水素混合物は、１５〜２５の範囲であるＢＩを有する、１６〜３０の範囲であるＢＰを有する。別の実施形態では、炭化水素混合物は１８〜２８の範囲であるＢＰと、１７〜２３の範囲であるＢＩを有する。
【００８６】
一般には、上で開示された両方の炭化水素混合物は、以下の特徴を呈する。すなわち、
・ＦＩＭＳに則って、少なくとも８０％の分子が偶数の炭素数を有する、
・３．０〜１０．０ｃＳｔの範囲であるＫＶ１００、
・−２０〜−５５℃の範囲である流動点、
・Ｎｏａｃｋが２７５０（−３５℃でのＣＣＳ）（−０．８）±２の範囲内であるような、−３５℃でのＮｏａｃｋとＣＣＳの関係、
・分子あたり≧−０．６０３７（内部アルキル分枝）＋２．０の範囲でのＢＰ／ＢＩ、および
・平均で分子あたり０．３〜１．５の５＋メチル分枝鎖である。
【００８７】
潤滑油配合物
本プロセスで調製された炭化水素混合物を、潤滑油ベースストックとして使用さして、添加剤を含む最終の潤滑油生成物を配合することができる。ある特定の変形例では、本明細書に記載の方法に従って調製されたベースストックは、１つまたは複数の追加のベースストック、例えば、１つまたは複数の市販のＰＡＯ、１つまたは複数のガス流体（ＧＴＬ）ベースストック、１つまたは複数の鉱油ベースストック、植物油ベースストック、藻類由来のベースストック、本明細書に記載の第２のベースストック、または任意の他の種類の再利用可能なベースストックを用いて混合される。任意の有効量の追加ベースストックが、望ましい特性を有する混合ベースオイルに達するように追加されてよい。
【００８８】
本発明は、以下の例によって更に示されているが、これは限定を意図したものではない。
【００８９】
例
例１〜例６（Ｃ２８〜Ｃ４０炭化水素混合物）
例１
８％未満の分岐オレフィンおよび内部オレフィンを有する１−ヘキサデセンは、ブタノールとブチルアセテートの共触媒組成物を有するＢＦ３の下でオリゴマー化された。反応は、オレフィンと共触媒を半連続式に添加している間、２０℃に維持された。滞留時間は９０分であった。未反応の単量体を次いで留去し、蒸留残液中に０．１％未満の単量体を残した。次に二量体は、蒸留によって三量体＋と分けられた。５％未満の三量体は、二量体留分中に残留した状態であった。
【００９０】
次に二量体は、アルミナと結合されたＭＲＥ構造タイプの触媒である、貴金属を含浸させたアルミナケイ酸塩を用いて水素異性化された。該反応は、５００ｐｓｉｇおよび３０７℃で固定床リアクタにて実施された。分解された分子は、オンラインストリッパー（ｏｎｌｉｎｅ  ｓｔｒｉｐｐｅｒ）を用いて水素異性化Ｃ１６二量体と分けられた。
【００９１】
例２
オリゴマー化およびオリゴマー蒸留は、例１と同様に実施された。次に二量体は、アルミナと結合されたＭＲＥ構造タイプの触媒である、貴金属を含浸させたアルミナケイ酸塩を用いて水素異性化された。該反応は、５００ｐｓｉｇおよび３１３℃で固定床リアクタにて実施された。分解された分子は、オンラインストリッパーを用いて水素異性化Ｃ１６二量体と分けられた。
【００９２】
例３
オリゴマー化およびオリゴマー蒸留は、例１と同様に実施された。次に二量体は、アルミナと結合されたＭＲＥ構造タイプの触媒である、貴金属を含浸させたアルミナケイ酸塩を用いて水素異性化された。該反応は、５００ｐｓｉｇおよび３２４℃で固定床リアクタにて実施された。分解された分子は、オンラインストリッパーを用いて水素異性化Ｃ１６二量体と分けられた。
【００９３】
例４
オリゴマー化およびオリゴマー蒸留は、例１と同様に実施された。次に二量体はアルミナと結合されたＭＴＴ構造タイプの触媒である、貴金属を含浸させたアルミナケイ酸塩を用いて水素異性化された。該反応は、５００ｐｓｉｇおよび３１６℃で固定床リアクタにて実施された。分解された分子は、オンラインストリッパーを用いて水素異性化Ｃ１６二量体と分けられた。
【００９４】
例５
オリゴマー化およびオリゴマー蒸留は、例１と同様に実施された。次に二量体はアルミナと結合されたＭＴＴ構造タイプの触媒である、貴金属を含浸させたアルミナケイ酸塩を用いて水素異性化された。該反応は、５００ｐｓｉｇおよび３２１℃で固定床リアクタにて実施された。分解された分子は、オンラインストリッパーを用いて水素異性化Ｃ１６二量体と分けられた。
【００９５】
例６
オリゴマー化およびオリゴマー蒸留は、例１と同様に実施された。次に二量体はアルミナと結合されたＭＴＴ構造タイプの触媒である、貴金属を含浸させたアルミナケイ酸塩を用いて水素異性化された。該反応は、５００ｐｓｉｇおよび３３２℃で固定床リアクタにて実施された。分解された分子は、オンラインストリッパーを用いて水素異性化Ｃ１６二量体と分けられた。
【００９６】
例７〜１２（Ｃ≧４２の炭化水素混合物）
例７
８％未満の分岐オレフィンおよび内部オレフィンを有する１−ヘキサデセンは、ブタノールとブチルアセテートの共触媒組成物を有するＢＦ３の下でオリゴマー化された。該反応は、オレフィンと共触媒を半連続式に添加している間、２０℃に維持された。滞留時間は９０分であった。未反応の単量体を次いで留去し、蒸留残液中に０．１％未満の単量体を残した。続く蒸留は、三量体およびより高次のオリゴマーから二量体を分離するために実施された。生じた二量体は５％未満の三量体を有している。
【００９７】
次に三量体およびより高次のオリゴマー（三量体＋）留分は、アルミナと結合されたＭＲＥ構造タイプの触媒である、貴金属を含浸させたアルミナケイ酸塩を用いて水素異性化された。該反応は、５００ｐｓｉｇおよび３１３℃で固定床リアクタにて実施された。分解された分子は、オンラインストリッパーを用いて水素異性化Ｃ１６三量体＋と分けられた。
【００９８】
例８
オリゴマー化およびそれに続く蒸留は、例７と同様に実施された。次に三量体＋留分は、アルミナと結合されたＭＲＥ構造タイプの触媒である、貴金属を含浸させたアルミナケイ酸塩を用いて水素異性化された。該反応は、５００ｐｓｉｇおよび３１８℃で固定床リアクタにて実施された。分解された分子は、オンラインストリッパーを用いて水素異性化Ｃ１６三量体＋と分けられた。
【００９９】
例９
オリゴマー化およびそれに続く蒸留は、例７と同様に実施された。次に三量体＋留分は、アルミナと結合されたＭＲＥ構造タイプの触媒である、貴金属を含浸させたアルミナケイ酸塩を用いて水素異性化された。該反応は、５００ｐｓｉｇおよび３２４℃で固定床リアクタにて実施された。分解された分子は、オンラインストリッパーを用いて水素異性化Ｃ１６三量体＋と分けられた。
【０１００】
例１０
オリゴマー化およびそれに続く蒸留は、例７と同様に実施された。次に三量体＋留分は、アルミナと結合されたＭＴＴ構造タイプの触媒である、貴金属を含浸させたアルミナケイ酸塩を用いて水素異性化された。該反応は、５００ｐｓｉｇおよび３２１℃で固定床リアクタにて実施された。分解された分子は、オンラインストリッパーを用いて水素異性化Ｃ１６三量体＋と分けられた。
【０１０１】
例１１
オリゴマー化およびそれに続く蒸留は、例７と同様に実施された。次に三量体＋留分は、アルミナと結合されたＭＴＴ構造タイプの触媒である、貴金属を含浸させたアルミナケイ酸塩を用いて水素異性化された。該反応は、５００ｐｓｉｇおよび３２７℃で固定床リアクタにて実施された。分解された分子は、オンラインストリッパーを用いて水素異性化Ｃ１６三量体＋と分けられた。
【０１０２】
例１２
オリゴマー化およびそれに続く蒸留は、例７と同様に実施された。次に三量体＋留分は、アルミナと結合されたＭＴＴ構造タイプの触媒である、貴金属を含浸させたアルミナケイ酸塩を用いて水素異性化された。該反応は、５００ｐｓｉｇおよび３３２℃で固定床リアクタにて実施された。分解された分子は、オンラインストリッパーを用いて水素異性化Ｃ１６三量体＋と分けられた。
【０１０３】
例１３および例１４
７５％のアルファオレフィンおよび８％未満の分岐オレフィンおよび内部オレフィンを有するヘキサデセンは、ブタノールとブチルアセテートの共触媒組成物を有するＢＦ３の下でオリゴマー化された。反応は、オレフィンと共触媒を半連続式に添加している間、５０℃に維持された。滞留時間は９０分であった。未反応の単量体を次いで留去し、０．１％未満の単量体蒸留残液を残した。
【０１０４】
次に二量体およびより高次のオリゴマーは、アルミナと結合されたＭＲＥ構造タイプの触媒である、貴金属を含浸させたアルミナケイ酸塩を用いて水素異性化された。該反応は、３５０ｐｓｉｇおよび３００℃で固定床リアクタにて実施された。分解された分子は、オンラインストリッパー（ｏｎｌｉｎｅ  ｓｔｒｉｐｐｅｒ）を用いて水素異性化Ｃ１６二量体と分けられた。続く蒸留は、二量体留分中に残留した５％未満の三量体を有する三量体＋から、二量体を分離するために実施された。三量体＋を含有する蒸留留分を検査し、例１４として表されている。
【０１０５】
例１〜例１４にて得られた炭化水素混合物に関する検査結果は、以下の表３にその概要が示されている。
【表３】
2022500508.tif 000006
【０１０６】
図１および図２では、ＢＰ／ＢＩと分子あたりの内部アルキル分枝鎖との関係、およびＢＰ／ＢＩと分子あたりの５＋メチル分枝鎖との関係はそれぞれ、本プロセスにより得られた炭化水素混合物に関して示されている。図３は、得られた炭化水素生成物に関して、Ｎｏａｃｋ揮発度と−３５℃でのＣＣＳとの関係をグラフ的に表している。表３におけるデータは、これらの固有の関係および特徴を表明するものである。
【０１０７】
例１５〜例２１
オリゴマー構造および特性に関する三フッ素ホウ素のオリゴマー化反応温度の影響を調査した。高反応温度は、オリゴマー化中に発生する異性化を増加させることが明らかとなった。ＮＭＲによりこの影響を直接観察するため、オリゴマー生成物を飽和させ、二量体と三量体＋留分へと蒸留させた。各二量体留分例についての分枝近接度を測定した。結果は、サンプル１５〜サンプル２１について、以下の表４にて示されている。
【表４】
2022500508.tif 000007
【０１０８】
該データから、分枝近接度により測定されるように、反応温度が増加するに従って留分の直線性は低下することを確認することができる。これは炭素骨格に沿って、分枝鎖の数が増加していることを示している。高温でのオリゴマー化中に生じる分枝の増加により、望ましい流動点を得るのに必要である、分子あたりの５＋メチル分枝の必要な数を有する二量体留分は得られない。望ましい５＋メチル分枝は、オリゴマー生成物の水素異性化によって得られる。
【０１０９】
オリゴマー化中のメチル分枝における増加により、不適切な分枝および非理想的な物理特性を有する水素異性化生成物が生じる。水素異性化を行う前に、分枝近接度が２７〜３５の間であることが水素化された二量体には求められる。
【０１１０】
例１５
９３％のアルファオレフィンおよび８％未満の分岐オレフィンおよび内部オレフィンを有するヘキサデセンは、ブタノールとブチルアセテートの共触媒組成物を有するＢＦ３の下でオリゴマー化された。反応は、オレフィンと共触媒を半連続式に添加している間、３０℃に維持された。滞留時間は９０分であった。未反応の単量体を次いで留去し、０．１％未満の単量体蒸留残液を残した。続く蒸留は、二量体留分中に残留した５％未満の三量体を有する三量体＋から、二量体を分離するために実施された。二量体留分は、異性化することなくその後水素化された。
【０１１１】
例１６
９３％のアルファオレフィンおよび８％未満の分岐オレフィンおよび内部オレフィンを有するヘキサデセンは、ブタノールとブチルアセテートの共触媒組成物を有するＢＦ３の下でオリゴマー化された。反応は、オレフィンと共触媒を半連続式に添加している間、５０℃に維持された。滞留時間は９０分であった。未反応の単量体を次いで留去し、０．１％未満の単量体蒸留残液を残した。続く蒸留は、二量体留分中に残留した５％未満の三量体を有する三量体＋から、二量体を分離するために実施された。二量体留分は、異性化することなくその後水素化された。
【０１１２】
例１７
９３％のアルファオレフィンおよび８％未満の分岐オレフィンおよび内部オレフィンを有するヘキサデセンは、ブタノールとブチルアセテートの共触媒組成物を有するＢＦ３の下でオリゴマー化された。反応は、オレフィンと共触媒を半連続式に添加している間、８０℃に維持された。滞留時間は９０分であった。未反応の単量体を次いで留去し、０．１％未満の単量体蒸留残液を残した。続く蒸留は、二量体留分中に残留した５％未満の三量体を有する三量体＋から、二量体を分離するために実施された。二量体留分は、異性化することなくその後水素化された。
【０１１３】
例１８
７５％のアルファオレフィンおよび１％未満の分枝オレフィンおよび内部オレフィンを有するヘキサデセンは、ブタノールとブチルアセテートの共触媒組成物を有するＢＦ３の下でオリゴマー化された。反応は、オレフィンと共触媒を半連続式に添加している間、５０℃に維持された。滞留時間は１２０分であった。未反応の単量体を次いで留去し、０．１％未満の単量体蒸留残液を残した。続く蒸留は、二量体留分中に残留した５％未満の三量体を有する三量体＋から、二量体を分離するために実施された。二量体留分は、異性化することなくその後水素化された。
【０１１４】
例１９
６０％のアルファオレフィンおよび１％未満の分岐オレフィンおよび内部オレフィンを有するヘキサデセンは、ブタノールとブチルアセテートの共触媒組成物を有するＢＦ３の下でオリゴマー化された。反応は、オレフィンと共触媒を半連続式に添加している間、５０℃に維持された。滞留時間は１２０分であった。未反応の単量体を次いで留去し、０．１％未満の単量体蒸留残液を残した。続く蒸留は、二量体留分中に残留した５％未満の三量体を有する三量体＋から、二量体を分離するために実施された。二量体留分は、異性化することなくその後水素化された。
【０１１５】
例２０
６０％のアルファオレフィンおよび１％未満の分岐オレフィンおよび内部オレフィンを有するヘキサデセンは、ブタノールとブチルアセテートの共触媒組成物を有するＢＦ３の下でオリゴマー化された。反応は、オレフィンと共触媒を半連続式に添加している間、３０℃に維持された。滞留時間は１２０分であった。未反応の単量体を次いで留去し、０．１％未満の単量体蒸留残液を残した。続く蒸留は、二量体留分中に残留した５％未満の三量体を有する三量体＋から、二量体を分離するために実施された。二量体留分は、異性化することなくその後水素化された。
【０１１６】
例２１
４５％のアルファオレフィンおよび１％未満の分岐オレフィンおよび内部オレフィンを有するヘキサデセンは、ブタノールとブチルアセテートの共触媒組成物を有するＢＦ３の下でオリゴマー化された。反応は、オレフィンと共触媒を半連続式に添加している間、５０℃に維持された。滞留時間は１２０分であった。未反応の単量体を次いで留去し、０．１％未満の単量体蒸留残液を残した。続く蒸留は、二量体留分中に残留した５％未満の三量体を有する三量体＋から、二量体を分離するために実施された。二量体留分は、異性化することなくその後水素化された。
【図１】
2022500508.tif 000008
【図２】
2022500508.tif 000009
【図３】
2022500508.tif 000010
【図４】
2022500508.tif 000011
【図５】
2022500508.tif 000012
【図６】
2022500508.tif 000013
【図７】
2022500508.tif 000014
【国際調査報告】
2022500508.tif 000015
2022500508.tif 000016